(57)【要約】  本発明は、少なくとも一つのフィルム形成樹脂、少なくとも一つの芳香族ポリイソシアネート、少なくとも一つの溶媒、及びシラン基を含む少なくとも一つの特定のイソシアヌレートを含む、接着性促進組成物に関する。本発明の接着性促進組成物は、特に、接着剤及び封止剤の、ガラス及びガラスセラミックスに対する接着性を改善するために適している。【特許請求の範囲】
【請求項１】
下記を含有している、接着性促進組成物：
少なくとも一つのフィルム形成樹脂、
少なくとも一つの芳香族ポリイソシアネート、
少なくとも一つの溶媒、及び
下式（Ｉ）の少なくとも一つのイソシアヌレート：
【化１】
2014509336.tif 000007
（Ｒ１は、互いに独立して、任意に一つ以上のＣ―Ｃ多重結合を有し、かつ／又は任意に脂環式及び／若しくは芳香族部分を有する、炭素原子数１〜１２の直鎖又は分岐鎖の一価炭化水素基を表し、
Ｒ２は、互いに独立して、任意に一つ以上のヘテロ原子を有し、任意に一つ以上のＣ―Ｃ多重結合を有し、かつ／又は任意に脂環式及び／若しくは芳香族部分を有する、炭素原子数１〜１２の直鎖又は分岐鎖の一価炭化水素基を表し、
ａは０、１、又は２の値を表し、
Ｒ３は、互いに独立して、任意に一つ以上のヘテロ原子を有し、任意に一つ以上のＣ―Ｃ多重結合を有し、かつ／又は任意に脂環式及び／若しくは芳香族部分を有する、炭素原子数１〜１２の直鎖又は分岐鎖の二価炭化水素基を表す）。
【請求項２】
前記フィルム形成樹脂がポリエステル樹脂であることを特徴とする、請求項１に記載の接着性促進組成物。
【請求項３】
前記ポリエステル樹脂が、前記接着性促進組成物中の芳香族ポリイソシアネートのイソシアネート基と反応した少なくとも一つのヒドロキシル基を有することを特徴とする、請求項２に記載の接着性促進組成物。
【請求項４】
前記ポリエステル樹脂が、３０００〜１００，０００ｇ／ｍｏｌの分子量、及び１〜１０ｍｇＫＯＨ／ｇの平均ＯＨ数を有することを特徴とする、請求項２又は３のいずれか一項に記載の接着性促進組成物。
【請求項５】
少なくとも一つの芳香族ポリイソシアネートが、少なくとも１つのホスフェート基、チオホスフェート基、又はチオホスファン基を有する芳香族ポリイソシアネートであることを特徴とする、請求項１〜４のいずれか一項に記載の接着性促進組成物。
【請求項６】
少なくとも１つのホスフェート基、チオホスフェート基、又はチオホスファン基を有する前記芳香族ポリイソシアネートが、トリス（ｐ―イソシアナトフェニル）チオホスフェートであることを特徴とする、請求項１〜５のいずれか一項に記載の接着性促進組成物。
【請求項７】
前記接着性促進組成物が、少なくとも２つの芳香族ポリイソシアネートを含み、そのうちの少なくとも１つが、少なくとも１つのホスフェート基、チオホスフェート基、又はチオホスファン基を有する芳香族ポリイソシアネートであることを特徴とする、請求項１〜６のいずれか一項に記載の接着性促進組成物。
【請求項８】
式（Ｉ）の前記イソシアヌレートにおいて、ａが０の値を表し、かつ／又はＲ２が、互いに独立して、メチル、エチル、又はイソプロピル基を表すことを特徴とする、請求項１〜７のいずれか一項に記載の接着性促進組成物。
【請求項９】
式（Ｉ）の前記イソシアヌレートのＲ３が、炭素原子数１〜６の直鎖アルキレン基を表すことを特徴とする、請求項１〜８のいずれか一項に記載の接着性促進組成物。
【請求項１０】
前記接着性促進組成物が少なくとも一つの脂肪族ポリイソシアネートを更に含むことを特徴とする、請求項１〜９のいずれか一項に記載の接着性促進組成物。
【請求項１１】
前記接着性促進組成物が、式Ｒ４―Ｓｉ（Ｒ１）ａ（ＯＲ２）３−ａの少なくとも１つのシランを更に含み、
Ｒ４は、任意にイソシアネート基と反応する官能基である、少なくとも一つの官能基を有するアルキル基を表し、かつ
前記シランの前記官能基は任意に、前記接着性促進組成物中に存在する芳香族又は脂肪族のポリイソシアネートのイソシアネート基と反応して、付加体を形成していること
を特徴とする、請求項１〜１０のいずれか一項に記載の接着性促進組成物。
【請求項１２】
前記溶媒の量が、前記接着性促進組成物の合計質量に基づいて１０〜９０質量％であることを特徴とする、請求項１〜１１のいずれか一項に記載の接着性促進組成物。
【請求項１３】
前記接着性促進組成物が少なくとも一つの充填材を更に含むことを特徴とする、請求項１〜１２のいずれか一項に記載の接着性促進組成物。
【請求項１４】
前記接着性促進組成物の合計質量に基づいて、下記の成分が下記の量であることを特徴とする、請求項１〜１３のいずれか一項に記載の接着性促進組成物：
フィルム形成樹脂が１〜３０質量％、
芳香族ポリイソシアネートが０．０１〜４０質量％、
溶媒が１０〜９０質量％、
式（Ｉ）のイソシアヌレートが０．１〜１０質量％、
脂肪族ポリイソシアネートが０〜２０質量％、
式Ｒ４―Ｓｉ（Ｒ１）ａ（ＯＲ２）３―ａのシランが０〜５質量％、及び
充填材が０〜２０質量％。
【請求項１５】
接着剤及び封止剤の、ガラス又はガラスセラミックに対する接着性を改善するための、請求項１〜１４のいずれか一項に記載の接着性促進組成物の使用。
【請求項１６】
請求項１〜１４のいずれか一項に記載の接着性促進組成物でコーティングした基材。
【発明の詳細な説明】
【技術分野】
【０００１】
本発明は、接着性促進組成物、並びに接着剤及び封止剤のためのプライマーとしてのそれらの使用の分野に関する。
【背景技術】
【０００２】
接着性促進組成物は、様々な基材に対する接着剤及び封止剤の接着性を改善するために、長い間使用されてきた。接着性促進組成物の使用は自動車産業の分野で広範囲にわたっているように、接着性の特に高い要求は、自動車産業における接着にある。
【０００３】
例えば、米国特許出願公開第２００８／０２６８２６１号明細書Ａ１は、特に自動車工行においてフロントガラスを接着する際に使われる、ガラス基材のための接着性促進組成物を記載している。そのような組成物は、単一成分及び二成分ポリウレタンの接着剤又は封止剤の、ガラス基材上への良好な接着特性を与える。しかしながら、そのような組成物の短所は、多くの場合、熱安定性において、及び低温領域における接着性結合の安定性において、弱点を有するということである。
【０００４】
それに加えて、国際公開第２００８／０８７１７５号Ａ１は、優れた接着特性を有するだけでなく、良好な熱安定性及び低温領域における接着性結合の安定性も有する、ポリマー基材のための接着性促進組成物を記載している。しかしながら、そのような組成物は、ガラス及びガラスセラミックスに対する接着性を改善するためには適していない。
【発明の概要】
【発明が解決しようとする課題】
【０００５】
従って、本発明の目的は、ガラス及びガラスセラミックスに対する接着性の改善につながり、また、良好な熱安定性及び低温領域における接着性結合の安定性を有する、接着剤組成物を利用可能とすることである。
【課題を解決するための手段】
【０００６】
驚くべきことに、この目的は、請求項１に従う接着性促進組成物によって達成されることが分かった。
【０００７】
本発明の接着性促進組成物は、驚くべきことに、ガラス及びガラスセラミックスに対する優れた接着性、並びに同時に高温及び低温領域において接着性結合の非常に良好な安定性を有することによって特徴づけられる。
【０００８】
本発明の更なる側面は、更なる独立請求項の発明主題である。本発明の特に好ましい実施形態は、従属クレームの発明主題である。
【発明を実施するための形態】
【０００９】
本発明は、下記を含む接着性促進組成物に関する：
少なくとも一つのフィルム形成樹脂、
少なくとも一つの芳香族ポリイソシアネート、
少なくとも一つの溶媒、及び、
下式（Ｉ）の少なくとも一つのイソシアヌレート：
【００１０】
【化１】
2014509336.tif 000002
【００１１】
Ｒ１基は、互いに独立して、任意に一つ以上のＣ―Ｃ多重結合を有し、かつ／又は任意に脂環式及び／若しくは芳香族部分を有する、炭素原子数１〜１２の直鎖又は分岐鎖の一価炭化水素基を表す。
【００１２】
Ｒ２基は、互いに独立して、任意に一つ以上のヘテロ原子を有し、任意に一つ以上のＣ―Ｃ多重結合を有し、かつ／又は任意に脂環式及び／若しくは芳香族部分を有する、炭素原子数１〜１２の直鎖又は分岐鎖の一価炭化水素基を表す。
【００１３】
添字ａは、互いに独立して、０、１、又は２の値を表す。
【００１４】
Ｒ３基はそれぞれ、互いに独立して、任意に一つ以上のヘテロ原子を有し、任意に一つ以上のＣ―Ｃ多重結合を有し、かつ／又は任意に脂環式及び／若しくは芳香族部分を有する、炭素原子数１〜１２の直鎖又は分岐鎖の二価炭化水素基を表す。
【００１５】
「ポリ」から始まる物質名、例えば本明細書中のポリオール又はポリイソシアネートは、一分子当たりにそれらの名に存在する官能性基を形式的に二つ以上含む材料を指す。
【００１６】
本明細書中の用語「ポリマー」は、一方では、化学的に均一であるが、重合度、分子量、及び鎖長に関して異なる一群の高分子を含み、これらの高分子はポリ反応（重合、重付加、重縮合）によって合成されたものである。一方では、用語ポリマーはまた、そのようなポリ反応の一群の高分子の誘導体、すなわち、例えば、所定の高分子上の官能基の付加又は置換反応によって得られる化合物を含み、これらは化学的に均一であってもよく又は化学的に不均一であってもよい。この用語はまた、いわゆるプレポリマー、すなわち、反応性オリゴマー前付加体であって、これらの官能基が高分子の合成に関与する反応性オリゴマー前付加体を含む。
【００１７】
用語「ポリウレタンポリマー」は、いわゆるポリイソシアネート重付加プロセスによって合成した全てのポリマーを含む。これはまた、ウレタン基がほとんど又は完全にないポリマーを含む。ポリウレタンポリマーの例としては、ポリエーテルポリウレタン、ポリエステルポリウレタン、ポリエーテルポリウレア、ポリウレア、ポリエステルポリウレア、ポリイソシアヌレート、及びポリカルボジイミドが挙げられる。
【００１８】
本明細書中の用語「シラン」及び／又は「有機シラン」は、一方では、Ｓｉ―Ｏ結合によって、少なくとも１つの、通常は２つ又は３つのアルコキシ基又はアシルオキシ基がケイ素原子と直接結合しており、かつ他方では、Ｓｉ―Ｃ結合によって少なくとも１つの有機基がケイ素原子と直接結合している化合物を指す。当業者は、有機アルコキシシラン及び／又は有機アシルオキシシランのようなシランも知っている。
【００１９】
有機シランは、有機基がアミノ基、メルカプト基、及び／又はエポキシ基を含む、「アミノシラン」、「メルカプトシラン」、又は「エポキシシラン」としても知られている。
【００２０】
用語「分子量」は、本明細書において、平均分子量Ｍｎ（数平均）を指すものと常に理解される。
【００２１】
本発明の接着性促進組成物は、少なくとも一つのフィルム形成樹脂を含む。適切な樹脂としては、例えばポリ（メタ）アクリレート、エポキシ、ポリエステル、ポリエーテルポリエステル、ポリ塩化ビニル、塩化ゴム、エチレン酢酸ビニル、及びこれらと同種のもの、並びにこれらの組み合わせのような樹脂が挙げられる。
【００２２】
フィルム形成樹脂は、特にポリエステル樹脂である。ポリエステル樹脂は、好ましくは少なくとも一つのヒドロキシル基を有する。それは、好ましくは非晶質であり、室温において固体である。環球法で測定したポリエステル樹脂の融点（メルトフロー）は、典型的に１４０℃より高く、特に１５０℃〜１６０℃の範囲である。それに加えて、ポリエステル樹脂は、好ましくは２５℃において７０〜８５、特に７５〜８５、特に７７〜８２のショアＤ硬度を有する。
【００２３】
少なくとも一つのジカルボン酸と、少なくとも一つのグリコールとから合成したポリエステル樹脂が適切である。ポリエステル樹脂は、好ましくは３，０００〜１００，０００ｇ／ｍｏｌ、特に１５，０００〜４０，０００ｇ／ｍｏｌの分子量を有する。
【００２４】
それに加えて、ポリエステル樹脂は、好ましくは１〜１０ｍｇＫＯＨ／ｇ、特に２〜９ｍｇＫＯＨ／ｇ、好ましくは３〜６ｍｇＫＯＨ／ｇの平均ＯＨ数を有する。
【００２５】
ポリエステル樹脂として特に好ましいものは、Ｂｏｓｔｉｋ社からのＶｉｔｅｌ（商標）２０００の製品ラインとして商業上入手可能である。特に、これらとしては、Ｖｉｔｅｌ（商標）２１００、Ｖｉｔｅｌ（商標）２１８０、Ｖｉｔｅｌ（商標）２１９０、Ｖｉｔｅｌ（商標）２０００、Ｖｉｔｅｌ（商標）２２００、Ｖｉｔｅｌ（商標）２３００、及びＶｉｔｅｌ（商標）２７００が挙げられる。特に好ましいものとして、Ｖｉｔｅｌ（商標）２２００、及びＶｉｔｅｌ（商標）２２００Ｂが挙げられる。
【００２６】
それに加えて、接着性促進組成物は、少なくとも一つの芳香族ポリイソシアネートもまた含む。これは、特に芳香族ジイソシアネート、例えば２，４―及び２，６―トルイレンジイソシアネート（ＴＤＩ）、４，４’―、２，４’―、及び２，２’―ジフェニルメタンジイソシアネート（ＭＤＩ）、１，３―、及び１，４―フェニレンジイソシアネート、２，３，５，６―テトラメチル―１，４―ジイソシアネートベンゼン、ナフタレン  １，５―ジイソシアネート（ＮＤＩ）、又は３，３’―ジメチル―４，４’―ジイソシアネートジフェニル（ＴＯＤＩ）である。
【００２７】
それに加えて、芳香族ポリイソシアネートは、少なくとも一つのホスフェート基、チオホスフェート基、又はチオホスファン基を有する芳香族ポリイソシアネートでもよい。少なくとも一つのホスフェート基、チオホスフェート基、又はチオホスファン基を有する芳香族ポリイソシアネートは、特に、Ｂａｙｅｒ  Ｍａｔｅｒｉａｌ  Ｓｃｉｅｎｃｅ社から、商品名Ｄｅｓｍｏｄｕｒ（商標）ＲＦＥで入手可能なものである、トリス（ｐ―イソシアネートフェニル）チオホスフェートである。
【００２８】
例えば、上記の芳香族ポリイソシアネートのオリゴマー及びポリマー、それらのビウレット、イソシアヌレート、及び／又は二価若しくは多価低分子アルコールとそれらの付加体、並びに上記のポリイソシアネートの任意の混合物もまた、芳香族ポリイソシアネートとして適切である。
【００２９】
例えば、適切な二価又は多価の低分子アルコールとしては、１，２―エタンジオール、１，２―及び１，３―プロパンジオール、ネオペンチルグリコール、ジエチレングリコール、トリエチレングリコール、異性体のジプロピレングリコール及びトリプロピレングリコール、異性体のブタンジオール、ペンタンジオール、ヘキサンジオール、ヘプタンジオール、オクタンジオール、ノナンジオール、デカンジオール、ウンデカンジオール、１，３―及び１，４―シクロヘキサンジメタノール、水素化ビスフェノールＡ、二量体脂肪アルコール、１，１，１―トリメチロールエタン、１，１，１―トリメチロールプロパン、グリセロール、ペンタエリスリトール、糖アルコール、例えばキシリトール、ソルビトール、又はマンニトール、糖、例えばスクロース、他のより多価のアルコール、上記の二価及び多価アルコールの低分子アルコキシ化生成物、並びに上記のアルコールの混合物が挙げられる。他の適切な二価又は多価の低分子アルコールとしては、２〜１０、特に２〜４の官能価、及び特に５０〜２５００ｇ／ｍｏｌの分子量を有するポリオール、例えばポリエーテル、ポリエステル、ポリカーボネート、ポリオレフィンポリオールが挙げられる。
【００３０】
芳香族ポリイソシアネートの、二価又は多価の低分子アルコールとの好ましい付加体は、特に３００〜３０，０００ｇ／ｍｏｌ、好ましくは５００〜５０００ｇ／ｍｏｌ、最も好ましくは５００〜３０００ｇ／ｍｏｌの分子量を有する。
【００３１】
例えば、そのような芳香族ポリイソシアネートは、Ｄｏｗ  Ｃｈｅｍｉｃａｌ  Ｃｏｍｐａｎｙ社からの商品名Ｅｃｈｅｌｏｎ（商標）ＭＰ１００及びＭＰ４００タイプの製品、Ｂａｙｅｒ  Ｍａｔｅｒｉａｌ  Ｓｃｉｅｎｃｅ社からのＤｅｓｍｏｄｕｒ（商標）Ｅ１４、Ｅ１５、Ｅ２１、Ｅ２２、Ｅ２３、及びＬタイプの製品、並びにＣｈｅｍｔｕｒａ  Ｃｏｒｐｏｒａｔｉｏｎ社からのＡｄｉｐｒｅｎｅ（商標）ＬＦ、ＬＦＭ、及びＬＦＰ製品として商業的に入手可能である。
【００３２】
本発明の接着性促進組成物の製造において、本発明の接着性促進組成物中に用いる芳香族ポリイソシアネートの量は、接着性促進組成物の合計に基づいて、好ましくは０．０１〜４０質量％、特に０．１〜３０質量％、好ましくは１〜２０質量％である。
【００３３】
好ましい実施形態において、接着性促進組成物は少なくとも２つの芳香族ポリイソシアネートを含み、そのうち少なくとも１つは、少なくとも１つのホスフェート基、チオホスフェート基、又はチオホスファン基を有する芳香族ポリイソシアネートである。
【００３４】
接着性促進組成物が、少なくとも２つの芳香族ポリイソシアネートを含み、そのうち少なくとも１つが、少なくとも１つのホスフェート基、チオホスフェート基、又はチオホスファン基を有する芳香族ポリイソシアネートである場合、少なくとも１つのホスフェート基、チオホスフェート基、又はチオホスファン基を有する芳香族ポリイソシアネートを、本発明の接着性促進組成物の製造において本発明の接着性促進組成物中で使用する量は、接着性促進組成物の合計に基づいて、好ましくは０．０１〜２０質量％、特に０．１〜１２質量％、好ましくは１〜８質量％である。
【００３５】
それに加えて、接着性促進組成物は、少なくとも一つの脂肪族ポリイソシアネートを含んでもよい。これは、特に脂肪族ジイソシアネート、例えば１，６―ヘキサメチレンジイソシアネート（ＨＤＩ）、２―メチルペンタメチレン−１，５―ジイソシアネート、２，２，４―及び２，４，４―トリメチル―１，６―ヘキサメチレンジイソシアネート（ＴＭＤＩ）、１，１２―ドデカメチレンジイソシアネート、リシン、及びリシンエステルジイソシアネート、シクロヘキサン−１，３―ジイソシアネート、シクロヘキサン―１，４―ジイソシアネート、１―イソシアナト―３，３，５―トリメチル―５―イソシアナトメチルシクロヘキサン（＝イソホロンジイソシアネート、又はＩＰＤＩ）、ペルヒドロ―２，４’―ジフェニルメタンジイソシアネート、及びペルヒドロ―４，４’―ジフェニルメタンジイソシアネート、１，４―ジイソシアナト―２，２，６―トリメチルシクロヘキサン（ＴＭＣＤＩ）、１，３―及び１，４―ビス―（イソシアナトメチル）―シクロヘキサン、ｍ―及びｐ―キシリレンジイソシアネート（ｍ―及びｐ―ＸＤＩ）、ｍ―及びｐ―テトラメチル―１,３―キシリレンジイソシアネート、ｍ―及びｐ―テトラメチル―１，４―キシリレンジイソシアネート、ビス―（１―イソシアナト―１―メチルエチル）ナフタレン、上記のポリイソシアネートのオリゴマー及びポリマー、それらのビウレット、又はイソシアヌレート、並びに上記のポリイソシアネートの任意の混合物である。
【００３６】
例えば、上記の脂肪族ポリイソシアネートと、二価又は多価の低分子アルコール、例えば上記に開示した二価又は多価の低分子アルコールとの付加体は、上記のポリイソシアネートの任意の混合物との付加体と並んで、脂肪族ポリイソシアネートとして適切である。
【００３７】
脂肪族ポリイソシアネートと二価又は多価の低分子アルコールとの好ましい付加体は、特に３００〜３０，０００ｇ／ｍｏｌ、好ましくは５００〜５０００ｇ／ｍｏｌ、最も好ましくは５００〜３０００ｇ／ｍｏｌの分子量を有する。
【００３８】
例えば、そのような脂肪族ポリイソシアネートは、Ｂａｙｅｒ  Ｍａｔｅｒｉａｌ  Ｓｃｉｅｎｃｅ社からの商品名Ｄｅｓｍｏｄｕｒ（商標）ＸＰ２６１７、ＸＰ２５９９、及びＥ３０５、Ｃｈｅｍｔｕｒａ  Ｃｏｒｐｏｒａｔｉｏｎ社からのＡｄｉｐｒｅｎｅ（商標）ＬＦＨ製品、並びにＩｎｃｏｒｅｚ社からのＩｎｃｏｒｅｚ７００製品として商業的に入手可能である。
【００３９】
本発明の接着性促進組成物の合成において用いる、脂肪族ポリイソシアネートの比率は、接着性促進組成物の合計に基づいて、好ましくは０〜２０質量％、特に０．１〜２０質量％、好ましくは１〜１０質量％となる。
【００４０】
接着性促進組成物は、好ましくは、接着性促進組成物中に、少なくとも一つのヒドロキシル基を有するフィルム形成樹脂として、ポリエステル樹脂を含み、それによって少なくとも一つのヒドロキシル基が、接着性促進組成物中のイソシアネート基を含む成分のイソシアネート基と反応するようにする。特に、好ましいポリエステル樹脂の少なくとも一つのヒドロキシル基は、芳香族ポリイソシアネートのイソシアネート基、好ましくは少なくとも１つのホスフェート基、チオホスフェート基、又はチオホスファン基を有する芳香族ポリイソシアネートのイソシアネート基と共に、接着性促進組成物中に存在する。
【００４１】
本発明の接着性促進組成物の合成において使用するポリエステル樹脂の比率は、接着性促進組成物の合計に基づいて、好ましくは１〜３０質量％、特に２〜２０質量％、好ましくは７〜１０質量％である。
【００４２】
それに加えて、本発明は、上記の式（Ｉ）の、少なくとも一つのイソシアヌレートを含む。
【００４３】
式（Ｉ）のイソシアヌレートは、好ましくは、添字ａが０の値を表し、かつ／又はＲ２基がそれぞれ、互いに独立して、メチル、エチル、又はイソプロピル基を表すものである。それに加えて、Ｒ２はアシル基を表してもよい。特に、ａは０を表し、かつＲ２はメチル基を表す。
【００４４】
適切なイソシアヌレートは、例えば、ポリイソシアネート、特にジイソシアネートのイソシアヌレートと、イソシアネート基と反応する少なくとも一つの官能基を有するシランとの反応から合成することができる。これは、特にアミノシラン、又はメルカプトシランである。
【００４５】
好ましいイソシアヌレートは、イソシアナトシランのイソシアヌレートである。これらは好ましくは、式（Ｉ）のイソシアヌレートが得られるような、直鎖脂肪族イソシアナトシランであり、ここで、Ｒ３基は、炭素原子数１〜６の直鎖アルキレン基を表す。
【００４６】
Ｒ３基は、好ましくは炭素原子数３の直鎖アルキレン基を表す。
【００４７】
３―イソシアナトプロピルトリアルコキシシラン、例えば３―イソシアナトプロピルトリメトキシシランのイソシアヌレートが最も好ましい。
【００４８】
式（Ｉ）のイソシアヌレートの合成のための好ましい出発物質は、３―イソシアナトプロピルトリアルコキシシランである。これは、このような出発物質が、より短いアルキレン基を有するイソシアナトシラン、すなわち例えばα―イソシアナトシランと比較すると、反応性が低く、したがってより扱いが容易であるという理由による。炭素原子数３以上のアルキレン基を有するイソシアナトシランと比較した利点は、３―イソシアナトプロピルトリアルコキシシランの商業上の入手可能性である。
【００４９】
イソシアナトシランから得られるイソシアヌレートの利点は、例えば、ジイソシアネートとアミノシランから得られるイソシアヌレートと比較して、特に、前者が合成しやすいという事実から成る。イソシアナトシランから出発するイソシアヌレートは、典型的に、高温及び特定の触媒の存在下で合成する。当業者は、そのような合成プロセスに精通している。
【００５０】
例えば、式（Ｉ）の特に好ましいイソシアヌレートは、Ｍｏｍｅｎｔｉｖｅ  Ｐｅｒｆｏｒｍａｎｃｅ  Ｍａｔｅｒｉａｌｓ社から商品名Ｓｉｌｑｕｅｓｔ（商標）Ａ―Ｌｉｎｋ  ５９７として商業上入手可能である。
【００５１】
式（Ｉ）のイソシアヌレートの比率は、接着性促進組成物の合計の、好ましくは０．１〜１０質量％、特に１％〜１０質量％、好ましくは３％〜６質量％である。
【００５２】
接着性促進組成物は、少なくとも１つの溶媒を更に含む。使用する溶媒としては、特にエーテル、ケトン、エステル、又は炭化水素、好ましくはジエチルエーテル、テトラヒドロフラン、メチルエチルケトン、アセトン、キシレン、トルエン、又はアセテート、特に酢酸メチル、酢酸エチル、酢酸ブチル、メトキシブチルアセテート、又はメトキシプロピルアセテートが挙げられる。
【００５３】
異なる溶媒の混合物を使用することは十分可能であり、有利でさえある。
【００５４】
溶媒の比率は、接着性促進組成物の合計の、特に１０〜９０質量％、好ましくは４０〜８０質量％である。
【００５５】
接着性促進組成物は、好ましくは、式Ｒ４―Ｓｉ（Ｒ１）ａ（ＯＲ２）３−ａの少なくとも１つのシランも含む。
【００５６】
Ｒ１及びＲ２基、並びに添字ａは、互いに独立して、すでに上記のような基及び／又は値を表す。
【００５７】
Ｒ４基は、任意にイソシアネート基と反応する官能基である、少なくとも一つの官能基を有するアルキル基を表す。官能基は、特にエポキシ基、（メタ）アクリレートエステル基、アミン基、メルカプト基、又はビニル基である。
【００５８】
本発明による接着性促進組成物の合成において用いる、式Ｒ４―Ｓｉ（Ｒ１）a（ＯＲ２）３−ａのシランの比率は、接着性促進組成物の合計に基づいて、好ましくは０〜５質量％、特に０．１〜３質量％、好ましくは０．５％〜１．５質量％となる。
【００５９】
官能基がイソシアネート基と反応するものである場合、これは任意に、接着性促進組成物中に存在する芳香族又は脂肪族のポリイソシアネートのイソシアネート基と反応して、付加体を形成する。
【００６０】
特に、上記のように、イソシアネート基と反応する官能基を有するシランと脂肪族ポリイソシアネートとの反応生成物である付加体が、接着性促進組成物中に存在する。
【００６１】
接着性促進組成物は、好ましくは、少なくとも一つの充填材を更に含む。適切な充填材としては、有機及び無機充填材、例えば、脂肪酸、特にステアリン酸によって任意に被覆されている、天然、粉砕、又は沈降炭酸カルシウム、硫酸バリウム、焼成カオリン、酸化アルミニウム、水酸化アルミニウム、ケイ酸、特に熱分解プロセスからの高分散ケイ酸、カーボンブラック、特に産業的に製造されたカーボンブラック、ＰＶＣ粉末又は中空ビーズが挙げられる。様々な充填材の混合物を使用することは十分可能であり、有利でさえある。接着性促進組成物は、最も好ましくは充填材としてカーボンブラックを含む。
【００６２】
充填材の比率は、接着性促進組成物の合計の、特に０〜２０質量％、好ましくは１〜１５質量％である。
【００６３】
それに加えて、本発明による接着性促進組成物は、好ましくは、イソシアネート基の反応を加速する少なくとも一つの触媒もまた含む。適切な触媒としては、例えば、有機スズ化合物、例えばジブチルスズジラウレート、二塩化ジブチルスズ、ジブチルスズジアセチルアセトネート、有機ビスマス化合物、又はビスマス錯体、又はアミン基を含む化合物、例えば、２，２’―ジモルホリノジエチルエーテル、又は１，４―ジアザビシクロ［２．２．２］オクタン、又はポリウレタン化学において一般に用いられる他の触媒が挙げられる。
【００６４】
触媒の比率は、接着性促進組成物の合計の、特に０．０１〜１質量％である。
【００６５】
それに加えて、本発明の接着性促進組成物は、接着性促進組成物中のイソシアネート基を含む成分を架橋させるための、少なくとも一つの潜在的な硬化剤を含んでもよい。これらは特に、ポリアルジミン又はオキサゾリジンに基づく潜在的な硬化剤、好ましくはポリアルジミンに基づく潜在的な硬化剤である。これは例えば、国際公開第２００９／０８０７３１号明細書Ａ１においてポリアルジミンとして言及される。ここで、この文献は、この引用によってその内容の記載を本明細書の記載に含める。
【００６６】
接着性促進組成物中において潜在的な硬化剤を使用する利点は、潜在的な硬化剤のないものと比較して、接着性促進組成物の接着性の増強を加速できるということである。一方では、これは、接着剤又は封止剤を適用するまでの接着性促進組成物のフラッシュ―オフ（ｆｌａｓｈ−ｏｆｆ）時間を低減でき、他方では、これは、約０〜２０℃の低い温度範囲でさえ、及び／又は２０％〜５０％の低い大気中の相対湿度でさえ、接着性促進組成物の使用を可能にするという利点を有する。
【００６７】
この特性は、特に、上記のように、低温領域の接着性結合の安定性に関して、非常に有利である。
【００６８】
接着性促進組成物は、更なる成分、例えば乾燥剤、チキソトロピー剤、分散剤、湿潤剤、腐食抑制剤、他の粘着性促進剤、ＵＶ及び熱安定剤、願料、着色剤、及びＵＶインジケーターを含んでもよい。
【００６９】
接着性促進組成物は、好ましくは、典型的に溶媒中に溶解しているフィルム形成樹脂から出発し、次いでイソシアネート基を含む化合物を加えることによって製造する。イソシアネート基を含む複数の化合物を使用する場合、すなわち、例えば、チオホスフェート基を有する芳香族ポリイソシアネート、及び脂肪族ポリイソシアネートを使用する場合、それらを、予め混合した形態で又は個々に順次に、溶解した樹脂に加えてもよい。
【００７０】
代替の製造工程としては、イソシアネート基を含む化合物から出発して、次にフィルム形成樹脂を加えることが挙げられる。
【００７１】
本発明の接着性促進組成物の調製は、特に個々の成分を組み合わせる順序に関して、どのような成分の付加体を所望するかに依存している。
【００７２】
例えば、ヒドロキシル基を有するポリエステル樹脂と、少なくとも１つのホスフェート基、チオホスフェート基、又はチオホスファン基を有する芳香族ポリイソシアネートとの付加体を所望する場合、他のイソシアネート基含有成分を加える前に、これらの２つの成分を第一の工程において組み合わせる。
【００７３】
例えば、脂肪族ポリイソシアネートと、イソシアネート基と反応する官能基を有するシランとの付加体を所望する場合に、同様のことがあてはまる。
【００７４】
そのような付加体は、上記の触媒を使用して、高温で製造することができる。
【００７５】
それに加えて、本発明は、接着剤及び封止剤の、特にポリウレタン接着剤及び封止剤の、ガラス及びガラスセラミックスへの接着性を改善するための、上記のような接着性促進組成物の使用に関する。本発明の接着性促進組成物は、特に、短いフラッシュ―オフ（ｆｌａｓｈ−ｏｆｆ）時間、すなわち１５分未満での使用に適している。
【００７６】
本発明の接着性促進組成物の利点は、従来技術と比較して、良好な熱安定性及び低温領域における接着性結合の安定性を有するとともに、ガラス及びガラスセラミックスに対する同等の又は改善された接着性を有するという事実から成る。
【００７７】
接着性促進組成物は、布、フェルト、ローラー、吹付け、スポンジ、ペイントブラシ、浸漬被覆、又はこれらと同種のものを用いて適用することができ、手動で行ってもよく、又は自動プロセスで行ってもよい。
【００７８】
それに加えて、本発明は、上記のような接着性促進組成物でコーティングした基材に関する。この基材は、特にガラス又はガラスセラミックスである。それは特に、例えば典型的に、自動車のフロントガラス及びウインドウにおいて使用されるガラス又はガラスセラミック、並びに／又は自動車のフロントガラス及びウインドウのエッジ領域において適用されるガラス又はガラスセラミックである。そのような基材の設計及び製造は、当業者によく知られている。
【００７９】
基本的に、任意の単一成分又は多成分の接着剤を、接着剤又は封止剤として使用してもよい。好ましくは、水分硬化性の接着剤又は封止剤、特に大気中の湿度によって硬化する接着剤又は封止剤が使用される。これらは、典型的に、シラン基又はイソシアネート基で終端するポリマーを主成分とする接着剤又は封止剤である。
【００８０】
接着性の有利な改善が、特にポリウレタン接着剤及び封止剤で、特にイソシアネート基を有するポリウレタンポリマーを含むポリウレタン接着剤で、明らかとなった。そのようなポリウレタン接着剤は、例えば、Ｓｉｋａ  Ｓｃｈｗｅｉｚ  ＡＧ．社から、商品名Ｓｉｋａｆｌｅｘ（商標）又はＳｉｋａＴａｃｋ（商標）として、広く商業的に入手可能である。
【００８１】
イソシアネート基で終端するポリウレタンポリマーを主成分とする適切な接着剤は、第一の成分がアミン又はポリオールであり、また、第二の成分がイソシアネート基又はポリイソシアネートを含むポリウレタンポリマーである二成分のポリウレタン接着剤であることもまた理解される。室温で硬化するそのような二成分のポリウレタン接着剤の例としては、Ｓｉｋａ  Ｓｃｈｗｅｉｚ  ＡＧ．社から商業上入手可能なＳｉｋａＦｏｒｃｅ（商標）タイプの製品のポリウレタン接着剤が挙げられる。
【００８２】
イソシアネート基で終端するポリマーを主成分とする適切な接着剤が、反応性ポリウレタンホットメルト接着剤を含むことも理解される。ここで、この反応性ポリウレタンホットメルトタイプ接着剤は、熱可塑性樹脂のポリマー及びイソシアネート基で終端するポリマー、又はイソシアネート基で終端する熱可塑性樹脂のポリマーを含む。そのような反応性ポリウレタンホットメルト接着剤は溶融し、一方では冷却することで凝固し、他方では大気中の湿度との反応によって架橋する。例えば、そのような反応性ポリウレタンホットメルト接着剤は、Ｓｉｋａ  Ｓｃｈｗｅｉｚ  ＡＧ．社から商品名ＳｉｋａＭｅｌｔ（商標）として商業的に入手可能である。
【００８３】
それに加えて、本発明は、上記のような接着性促進組成物を基材に対して適用し、そしてフラッシュ―オフ（ｆｌａｓｈ−ｏｆｆ）の後に接着剤又は封止剤を適用し、これを第二の基材と接触させることによって得られる、接着した又は封止した物品も含む。ここで、この第二の基材も任意に、接着性促進組成物及び／又は接着剤若しくは封止剤を具備している。
【００８４】
これらの物品は好ましくは、輸送手段のフロントガラス及びウインドウ、特に自動車及びトラックのフロントガラス及びウインドウである。
【実施例】
【００８５】
より詳細に本発明を説明すべき例示的な実施形態を以下に記載する。本発明は、当然、ここに記載する例示的な実施形態に限定されない。
【００８６】
《接着性促進組成物の製造》
まず、表１に掲げる量に基づいて、Ｖｉｔｅｌ（商標）２２００Ｂを、メチルエチルケトン中に入れた。次に、連続的に撹拌しながら、Ｄｅｓｍｏｄｕｒ（商標）ＲＦＥ、Ｖｏｒａｎａｔｅ（商標）Ｍ５８０、Ｄｅｓｍｏｄｕｒ（商標）Ｎ３３００、及び／又はＳｉｌｑｕｅｓｔ（商標）Ａ―Ｌｉｎｋ５９７を、窒素雰囲気下で順番に加え、この混合物を３０℃で１時間撹拌した。次に、この混合物を４０℃に加熱して、ＮＣＯ含有量が一定となるまで撹拌した。次にカーボンブラックを加えた。しっかりと封止できる金属缶内で、ガラスビーズを用いて組成物を混合し、次いでＲｅｄ  Ｄｅｖｉｌシェーカーを用いて、封止しながら１時間混合した。
【００８７】
【表１】
2014509336.tif 000003
【００８８】
《適用及び硬化》
接着性促進組成物を、それぞれブラシを用いて様々な基材に適用した。１０分のフラッシュ―オフ(ｆｌａｓｈ−ｏｆｆ)時間の後、カートリッジプレス及びノズルを用いて、接着性促進組成物でコーティングした基材に対して、接着剤を丸いビーズとして適用した。接着剤は、室温（２３℃）で適用した。
【００８９】
次に、接着剤を２３℃、及び５０％の相対湿度で７日間硬化させ（「７ｄＲＴ」）、ビーズの１／３を以下に記載する剥離試験によって試験した。次に、サンプルを、更に２３℃で７日間、水中に置いた（「７ｄＷＬ」）。次に、他の１／３のビーズについて、剥離試験によって接着性を試験した。その後、基材を更に相対湿度１００％及び７０℃のカタプラスミック（ｃａｔａｐｌａｓｍｉｃ）気候に７日間暴露し（「７ｄＣＬ」）、次いで最後の１／３のビーズの接着性を決定した。
【００９０】
それと並列して、保管（「７ｄＲＴ」）及び最初の１／３のビーズの接着性試験から始まり、サンプルを１２０℃で１日間保管し（「１ｄ１２０℃」）、その後、他の１／３のビーズで接着性を試験した。同条件下で同じサンプルを再び保管した後、最後の１／３のビーズで接着性を試験した。
【００９１】
それぞれＲｏｃｈｏｌｌ社から商業上入手可能な、フロートガラス（空気側）、及びＥＳＧ  Ｆｅｒｒｏ  １４  ２５１セラミックを基材として用いた。
【００９２】
Ｓｉｋａ  Ｓｃｈｗｅｉｚ  ＡＧ社のＳｉｋａｆｌｅｘ（商標）２５０  ＨＭＡ―３、及びＳｉｋａｆｌｅｘ（商標）２５０  ＤＰ―２を、接着剤として使用した。
【００９３】
《試験方法》
接着剤の接着性は、室温及び相対湿度５０％において、「剥離試験」によって試験した。ビーズ末端において、接着剤表面の直上に切り込みを入れた。切り込まれたビーズの末端を、ラウンドノーズトングで保持して、基材から引き離した。これは、ビーズを慎重にトングの先端上へ巻き上げることにより、また、裸の基材に至るまでの切り込みを、ビーズを引く方向に対して垂直にすることにより行った。ビーズの剥離速度は、３秒毎に１回の切断が起こるように選択した。試験部分は、少なくとも８ｃｍの長さでなければならない。ビーズを引き離した後に基材上に残っている接着剤を評価した（凝集破壊）。接着性領域の凝集性の構成要素を測定することによって、接着特性を評価した。
１は、９５％以上が凝集破壊である。
２は、７５〜９５％が凝集破壊である。
３は、２５〜７５％が凝集破壊である。
４は、２５％以下が凝集破壊である。
５は、０％が凝集破壊（純粋な粘着破壊）である。
評価の「Ｐ」は、基材からのプライマーの分離を意味する。凝集破壊が７５％未満の値である試験結果は、不適当であるとみなす。
【００９４】
引張剪断強度は、ＩＳＯ４５８７／ＤＩＮ  ＥＮ  １４６５に従い、Ｚｗｉｃｋ／Ｒｏｅｌｌ  Ｚ００５引張試験機で決定し、それによって、基材（フロートガラス（空気側）１００×４０×６ｍｍ）を、基材（フロートガラス（空気側）７５×２５×６ｍｍ）に接着した（接着面積：１２×２５ｍｍ；接着層厚：４〜５ｍｍ；測定速度：２０ｍｍ／ｍｉｎ；温度：−４０℃）。ブラシを使用して、接着性促進組成物を、両方の基材の接着面に適用した。接着した基材は、測定前に約２０分間かけて−４０℃の条件にした。
【００９５】
【表２】
2014509336.tif 000004
【００９６】
【表３】
2014509336.tif 000005
【００９７】
【表４】
2014509336.tif 000006
【手続補正書】
【提出日】平成25年10月10日(2013.10.10)
【手続補正１】
【補正対象書類名】明細書
【補正対象項目名】０００６
【補正方法】変更
【補正の内容】
【０００６】
驚くべきことに、この目的は、下記の〈１〉項に従う接着性促進組成物によって達成されることが分かった。
【手続補正２】
【補正対象書類名】明細書
【補正対象項目名】０００８
【補正方法】変更
【補正の内容】
【０００８】
本発明の更なる側面は、下記の更なる独立項の発明主題である。本発明の特に好ましい実施形態は、下記の従属項の発明主題である。
〈１〉下記を含有している、接着性促進組成物：
少なくとも一つのフィルム形成樹脂、
少なくとも一つの芳香族ポリイソシアネート、
少なくとも一つの溶媒、及び
下式（Ｉ）の少なくとも一つのイソシアヌレート：
【化１】
2014509336.tif 000008
（Ｒ１は、互いに独立して、任意に一つ以上のＣ―Ｃ多重結合を有し、かつ／又は任意に脂環式及び／若しくは芳香族部分を有する、炭素原子数１〜１２の直鎖又は分岐鎖の一価炭化水素基を表し、
Ｒ２は、互いに独立して、任意に一つ以上のヘテロ原子を有し、任意に一つ以上のＣ―Ｃ多重結合を有し、かつ／又は任意に脂環式及び／若しくは芳香族部分を有する、炭素原子数１〜１２の直鎖又は分岐鎖の一価炭化水素基を表し、
ａは０、１、又は２の値を表し、
Ｒ３は、互いに独立して、任意に一つ以上のヘテロ原子を有し、任意に一つ以上のＣ―Ｃ多重結合を有し、かつ／又は任意に脂環式及び／若しくは芳香族部分を有する、炭素原子数１〜１２の直鎖又は分岐鎖の二価炭化水素基を表す）。
〈２〉前記フィルム形成樹脂がポリエステル樹脂であることを特徴とする、上記〈１〉項に記載の接着性促進組成物。
〈３〉前記ポリエステル樹脂が、前記接着性促進組成物中の芳香族ポリイソシアネートのイソシアネート基と反応した少なくとも一つのヒドロキシル基を有することを特徴とする、上記〈２〉項に記載に記載の接着性促進組成物。
〈４〉前記ポリエステル樹脂が、３０００〜１００，０００ｇ／ｍｏｌの分子量、及び１〜１０ｍｇＫＯＨ／ｇの平均ＯＨ数を有することを特徴とする、上記〈２〉又は〈３〉項に記載のいずれか一項に記載の接着性促進組成物。
〈５〉少なくとも一つの芳香族ポリイソシアネートが、少なくとも１つのホスフェート基、チオホスフェート基、又はチオホスファン基を有する芳香族ポリイソシアネートであることを特徴とする、上記〈１〉〜〈４〉項に記載のいずれか一項に記載の接着性促進組成物。
〈６〉少なくとも１つのホスフェート基、チオホスフェート基、又はチオホスファン基を有する前記芳香族ポリイソシアネートが、トリス（ｐ―イソシアナトフェニル）チオホスフェートであることを特徴とする、上記〈１〉〜〈５〉項のいずれか一項に記載の接着性促進組成物。
〈７〉前記接着性促進組成物が、少なくとも２つの芳香族ポリイソシアネートを含み、そのうちの少なくとも１つが、少なくとも１つのホスフェート基、チオホスフェート基、又はチオホスファン基を有する芳香族ポリイソシアネートであることを特徴とする、上記〈１〉〜〈６〉項に記載のいずれか一項に記載の接着性促進組成物。
〈８〉式（Ｉ）の前記イソシアヌレートにおいて、ａが０の値を表し、かつ／又はＲ２が、互いに独立して、メチル、エチル、又はイソプロピル基を表すことを特徴とする、上記〈１〉〜〈７〉項に記載のいずれか一項に記載の接着性促進組成物。
〈９〉式（Ｉ）の前記イソシアヌレートのＲ３が、炭素原子数１〜６の直鎖アルキレン基を表すことを特徴とする、上記〈１〉〜〈８〉項に記載のいずれか一項に記載の接着性促進組成物。
〈１０〉前記接着性促進組成物が少なくとも一つの脂肪族ポリイソシアネートを更に含むことを特徴とする、上記〈１〉〜〈９〉項に記載のいずれか一項に記載の接着性促進組成物。
〈１１〉前記接着性促進組成物が、式Ｒ４―Ｓｉ（Ｒ１）ａ（ＯＲ２）３−ａの少なくとも１つのシランを更に含み、
Ｒ４は、任意にイソシアネート基と反応する官能基である、少なくとも一つの官能基を有するアルキル基を表し、かつ
前記シランの前記官能基は任意に、前記接着性促進組成物中に存在する芳香族又は脂肪族のポリイソシアネートのイソシアネート基と反応して、付加体を形成していること
を特徴とする、上記〈１〉〜〈１０〉項に記載のいずれか一項に記載の接着性促進組成物。
〈１２〉前記溶媒の量が、前記接着性促進組成物の合計質量に基づいて１０〜９０質量％であることを特徴とする、上記〈１〉〜〈１１〉項に記載のいずれか一項に記載の接着性促進組成物。
〈１３〉前記接着性促進組成物が少なくとも一つの充填材を更に含むことを特徴とする、上記〈１〉〜〈１２〉項に記載のいずれか一項に記載の接着性促進組成物。
〈１４〉前記接着性促進組成物の合計質量に基づいて、下記の成分が下記の量であることを特徴とする、上記〈１〉〜〈１３〉項に記載のいずれか一項に記載の接着性促進組成物：
フィルム形成樹脂が１〜３０質量％、
芳香族ポリイソシアネートが０．０１〜４０質量％、
溶媒が１０〜９０質量％、
式（Ｉ）のイソシアヌレートが０．１〜１０質量％、
脂肪族ポリイソシアネートが０〜２０質量％、
式Ｒ４―Ｓｉ（Ｒ１）ａ（ＯＲ２）３―ａのシランが０〜５質量％、及び
充填材が０〜２０質量％。
〈１５〉接着剤及び封止剤の、ガラス又はガラスセラミックに対する接着性を改善するための、上記〈１〉〜〈１４〉項に記載のいずれか一項に記載の接着性促進組成物の使用。
〈１６〉上記〈１〉〜〈１４〉項に記載のいずれか一項に記載の接着性促進組成物でコーティングした基材。
【国際調査報告】
2014509336.tif 000009
2014509336.tif 000010
2014509336.tif 000011
2014509336.tif 000012
2014509336.tif 000013
2014509336.tif 000014